СПОСОБ ПРЕВРАЩЕНИЯ АЛЬФА-ПИНЕНА В ПАРА-ЦИМОЛ С ИСПОЛЬЗОВАНИЕМ ЦЕОЛИТОВОГО КАТАЛИЗАТОРА

1. Способ получения пара-цимола из серосодержащего исходного материала, содержащего по меньшей мере один пинен, находящийся в газовой фазе, включающий каталитическое превращение пинена в пара-цимол при температуре, составляющей от 177 до 350°C, в присутствии цеолита типа Y-фожазита, применяемого в качестве катализатора.
2. Способ по п. 1, в котором катализатор по существу состоит из цеолита типа Y-фожазита, в который не добавляют соединения переходных или благородных металлов.
3. Способ по п. 1, в котором пинен включает α-пинен.
4. Способ по п. 1, в котором содержание серы в исходном материале составляет по меньшей мере 0,15 мас.%.
5. Способ по п. 4, в котором исходный материал содержит неочищенный серосодержащий скипидар (HCC), получаемый при варке целлюлозы.
6. Способ по п. 5, в котором исходный материал по существу состоит из HCC, из которого не были удалены серосодержащие соединения.
7. Способ по п. 1, в котором температура реакции находится в диапазоне от 300 до 350°C.
8. Способ по п. 1, в котором перед осуществлением превращения катализатор подвергают предварительному подогреву в вакууме при температуре, составляющей от 300 до 500°C, предпочтительно в течение по меньшей мере 2 ч.
9. Способ по п. 1, в котором катализатор применяют в диапазоне температур, составляющих от 177 до 400°C, предпочтительно от 300 до 350°C.
2
10. Способ по п. 1, в котором катализатор применяют в присутствии N или выжженного воздуха при давлении газа, составляющем от 1 до 30 бар.
2
11. Способ по любому из предшествующих пунктов, в котором катализатор применяют во время продувки N.